상기 리튬 전이 금속 산화물 100 중량 부 에 대하 여 평균 입경 ( D 50 ) 이 450 nm 인 Cr 2 AlC 를 0 . 683 중량 부 가 되 도록 투입 하 고 , acoustic mixer ( LabRAM Ⅱ , Resodyn 社 ) 를 이용 하 여 균일 하 게 혼합 하 였 다 . 이후 , 300 ℃ 에서 5 시간 동 알 열처리 하 였 고 , 이 를 양극 활물질 로서 사용 하 였 다 .